ЗАЩИТНОЕ ВОЛОКНО, ЗАЩИЩЕННАЯ ОТ ПОДДЕЛЫВАНИЯ БУМАГА, СОДЕРЖАЩАЯ ЗАЩИТНОЕ ВОЛОКНО, И СПОСОБ ИХ ИЗГОТОВЛЕНИЯ
PROTECTIVE FIBRE, FORGERY-PROTECTED PAPER CONTAINING PROTECTIVE FIBRE AND METHOD FOR PRODUCTION THEREOF

Область техники, к которой относится изобретение
Настоящее изобретение относится к области защиты от подделывания, в частности к защитному волокну, защищенной от подделывания бумаге, содержащей защитное волокно, и способам изготовления защитного волокна и защищенной от подделывания бумаги.
Предпосылки создания изобретения
В настоящее время существует два основных способа изготовления защитных волокон, один способ заключается в изготовлении тонкой нити посредством прядения и последующего отрезания коротких частей вдоль направления длины, при этом диаметр волокна, в общем, составляет менее 100 мкм и длина отрезанной части обычно составляет от 3 до 10 мм, реже менее 1 мм; оптические характеристики волокна, изготовленного в ходе данного способа, остаются неизменными вдоль направления длины волокна. Другой способ заключается в печатании плоского образа на пластиковой пленке и последующем разрезании пластиковой пленки, но оптические характеристики сформированного волокна обладают определенными ограничениями из-за плоской структуры пленки. В данных двух способах, упомянутых выше, из-за ограничений, связанных с принципами способа, изготовленные защитные волокна имеют форму полосы или плоскую форму, оптические характеристики полосообразного защитного волокна очень ограничены и его длина также ограничена, и при внедрении его в бумагу, данная проблема с ориентацией может препятствовать появлению его оптических характеристик. Хотя плоское защитное волокно обладает хорошей ориентацией, будучи внедренным в бумагу, его оптические характеристики очень ограничены.
Краткое изложение сущности изобретения
Цель настоящего изобретения заключается в предоставлении защитного волокна, изготовленного с помощью способа срезания, и способа его изготовления, при этом может быть получена лучшая ориентация и сформированы более уникальные оптические характеристики при внедрении указанного защитного волокна в бумагу.
Цель настоящего изобретения реализована следующим образом.
1
2
1
2
Защитное волокно, отличающееся тем, что: указанное защитное волокно 1 представляет собой срез 4 или часть среза 4, выполненного посредством разрезания полосообразного волокна 2 вдоль его поперечного сечения 3, при этом поперечное сечение 3 представляет собой трансверсальную поверхность 3 или косое сечение 3, указанное полосообразное волокно 2 содержит определенную структуру вдоль направления ее длины, предоставляя характеристики защиты от подделывания указанному срезу 4 или части среза 4, указанный срез 4 или часть среза 4 содержит указанные характеристики защиты от подделывания, указанная трансверсальная поверхность 3 относится к поперечному сечению, перпендикулярному продольной оси полосообразного волокна 2, указанное косое сечение 3 относится к поперечному сечению, проходящему наискосок через продольную ось полосообразного волокна 2, указанная часть среза 4 относится к остаточной части после удаления опорной части X из среза 4.
В данном изобретении для реализации характеристик защиты от подделывания защитного волокна применен способ резки, при проектировании характеристик защиты от подделывания защитного волокна, соответствующих определенным структурам полосообразного волокна 2, весь срез 4, а также часть среза 4 может представлять собой остаточную часть среза 4 с удаленной опорной частью X.
Для среза 4 с опорной частью X, спроектированной в нем, существует две функции, одна заключается в облегчении подготовки полосообразного волокна 2 и другая заключается в облегчении резки. Например, если форма защитного волокна 1 представляет собой полое кольцо, то экструдированное полосообразное волокно 2 должно представлять собой цельный круглый стержень, из которого легче сделать срез 4 путем резки, чем из полой круглой трубы, после изготовления среза из цельного круглого стержня путем резки его можно обработать для удаления центрального материала и оставить круглое кольцо с характеристиками защиты от подделывания. Существует много способов удаления, которые будут подробно раскрыты в описании вариантов осуществления.
Указанное защитное волокно в настоящем изобретении может иметь форму линии или среза.
Благодаря проектированию определенных структур полосообразного волокна и осуществлению способа изготовления срезов, подготовленное защитное волокно обладает оптическими характеристиками, которые не могут быть реализованы современными способами прядения, и поскольку защитное волокно будет внедрено в бумагу, срез будет очень тонким, подобный тип технологии защиты от подделывания будет очень тяжело фальсифицировать, а также можно создавать множество оптических характеристик, которые тяжело имитировать с помощью типографской краски.
Кроме этого, максимальная длина поверхностей 5 разреза указанного среза 4 составляет от 0,5 мм до 15 мм; и/или высота указанного среза 4 или указанной части среза 4 не превышает 300 мкм. Указанная максимальная длина относится к максимальному расстоянию вдоль прямой линии между двумя точками на плоской поверхности. Защитное волокно согласно настоящему изобретению обладает подобной характеристикой благодаря применению способа резки.
Кроме этого, отношение максимальной длины поверхностей 5 разреза указанного среза 4 к высоте указанного среза 4 больше 5, или отношение максимальной длины поверхностей 5 разреза указанного среза 4 к высоте указанной части среза 4 больше 5. Это является свойственной характеристикой защитного волокна, изготовленного с помощью резки, благодаря подобной характеристике защитное волокно, содержащее спроектированные определенные структуры, полностью отличается от защитного волокна, изготовленного с помощью прядения, тем самым достигают цели, заключающейся в обеспечении защиты от подделывания.
Кроме этого, указанный срез 4 содержит две поверхности 5 разреза и данные две поверхности 5 разреза параллельны друг другу. Данная характеристика в дальнейшем определяет характеристику способа резки.
Кроме этого, указанное защитное волокно отличается тем, что после внедрения указанного защитного волокна 1 в бумагу по меньшей мере одна из поверхностей 5 разреза указанного среза 4 параллельна поверхности указанной бумаги. Данная характеристика приводит к тому, что оптические характеристики защитного волокна в настоящем изобретении являются оптическими характеристиками поперечного сечения 3 полосообразного волокна 2, но характеристики защиты от подделывания защитного волокна, изготовленного с помощью традиционного способа прядения, обладают оптическими характеристиками вдоль направления длины волокна с очень малой трансверсальной поверхностью, обычно размером менее 70 мкм, поэтому его трансверсальную поверхность нельзя рассмотреть.
Кроме этого, вышеописанное защитное волокно отличается тем, что: указанная определенная структура содержит части двух или более материалов, распределенные на поперечном сечении 3 полосообразного волокна 2.
Эффект настоящего изобретения заключается в предоставлении множества оптических характеристик защитного волокна, которые не могут быть сформированы или которые тяжело реализовать с помощью современного способа прядения, при этом данные уникальные оптические характеристики будут раскрыты более подробно в дальнейшем описании вариантов осуществления.
Описание чертежей
На фиг. 1a и 1b соответственно изображены отношения полосообразного волокна и среза в двух ситуациях; на фиг. 1a изображен срез, выполненный вертикально из полосообразного волокна; и на фиг. 1b изображен срез, выполненный наклонно из полосообразного волокна.
На фиг. 2a-1, 2a-2, 2b-1, 2b-2, 2c-1 и 2c-2 соответственно изображены защитные волокна с одной частью материала, имеющие форму незамкнутой дуги окружности с отличающимися радиусами дуг, а также их срезы.
На фиг. 3a-1, 3a-2, 3b-1, 3b-2, 3c-1 и 3c-2 соответственно изображены защитные волокна с одной частью материала и в форме незамкнутой изогнутой формы, а также их срезы.
На фиг. 4a и 4b соответственно изображены защитное волокно с одной частью материала, имеющее форму незамкнутой дуги окружности с отличающимся радиусом дуги, при этом плоский угол данной дуги больше π, но меньше 2π, а также его срез.
На фиг. 5a и 5b соответственно изображено защитное волокно с одной частью материала, имеющее форму круглого кольца с отличающимся радиусом дуги, а также его срез.
На фиг. 6a-1, 6a-2, 6b-1, 6b-2, 6c-1, 6c-2, 6d-1, 6d-2, 6e-1, 6e-2, 6f-1, 6f-2, 6g-1 и 6g-2 соответственно изображены защитные волокна с одной частью материала, имеющие овальную и форму многоугольного кольца, а также их срезы.
На фиг. 7a, 7b и 7c соответственно изображены защитные волокна с несколькими частями материалов, имеющие форму прямой линии.
На фиг. 8a-1, 8a-2, 8b-1, 8b-2, 8c-1 и 8c-2 соответственно изображены защитные волокна с несколькими частями материалов, имеющие форму дуги окружности, при этом плоский угол данной дуги равен или меньше π, а также их срезы.
На фиг. 9a-1, 9a-2, 9b-1, 9b-2, 9c-1 и 9c-2 соответственно изображены защитные волокна с несколькими частями материалов, имеющие форму дуги окружности, при этом плоский угол данной дуги больше π, но меньше 2π, а также их срезы.
На фиг. 10a-1, 10a-2, 10b-1 и 10b-2, 10с-1 и 10с-2 соответственно изображены защитные волокна с несколькими частями материалов, имеющие форму незамкнутой дуги окружности с отличающимися радиусами дуг, а также их срезы.
На фиг. 11a-1, 11a-2, 11b-1 и 11b-2 соответственно изображены защитные волокна с несколькими частями материалов, имеющие незамкнутую изогнутую форму, а также их срезы.
На фиг. 12a-1, 12a-2, 12b-1, 12b-2, 12c-1 и 12c-2 соответственно изображены защитные волокна с несколькими частями материалов, имеющие форму круглого кольца с отличающимся радиусом дуги, а также их срезы.
На фиг. 13a и 13b соответственно изображено защитное волокно с несколькими частями материалов, имеющее форму кольца с разными радиусами дуги, а также их срезы.
На фиг. 14a-1, 14a-2, 14b-1, 14b-2, 14c-1 и 14c-2 соответственно изображены защитные волокна с несколькими частями материалов, имеющие форму многоугольного кольца, а также их срезы.
На фиг. 15 изображено защитное волокно в виде прямой линии с двумя частями материалов.
На фиг. 16 изображено защитное волокно с двумя частями материалов, имеющее форму дуги окружности, при этом плоский угол данной дуги равен или меньше π.
На фиг. 17a и 17b соответственно изображено защитное волокно с двумя частями материалов, имеющее форму дуги окружности, при этом плоский угол данной дуги больше π, но меньше 2π, а также их срезы.
На фиг. 18a-1, 18a-2, 18b-1 и 18b-2 соответственно изображены защитные волокна с двумя частями материалов, имеющие форму незамкнутой дуги окружности с отличающимися радиусами дуг, а также их срезы.
На фиг. 19a и 19b соответственно изображено защитное волокно с двумя частями материалов, имеющее незамкнутую изогнутую форму, а также их срезы.
На фиг. 20a и 20b соответственно изображено защитное волокно с двумя частями материалов, имеющее форму круглого кольца с отличающимся радиусом дуги, а также их срезы.
На фиг. 21a и 21b соответственно изображено защитное волокно с двумя частями материалов, имеющее форму кольца с разными радиусами дуги, а также их срезы.
На фиг. 22a-1, 22a-2, 22b-1, 22b-2, 22c-1 и 22c-2 соответственно изображены защитные волокна с двумя частями материалов, имеющие форму многоугольного кольца, а также их срезы.
На фиг. 23 изображена трансверсальная поверхность вдоль направления длины защитного волокна с P-комбинацией двух частей материалов.
На фиг. 23-1 изображен вид сверху формы круглого кольца, видимый на поверхности разреза защитного волокна с P-комбинацией.
На фиг. 24 изображена трансверсальная поверхность вдоль направления длины защитного волокна с Q-комбинацией двух частей материалов.
На фиг. 24-1 изображен вид сверху формы круглого кольца, видимый на поверхности разреза защитного волокна с Q-комбинацией.
На фиг. 25 изображена трансверсальная поверхность вдоль направления длины защитного волокна с R-комбинацией двух частей материалов.
На фиг. 25-1 изображен вид сверху формы круглого кольца, видимый на поверхности разреза защитного волокна с R-комбинацией.
На фиг. 26 изображена трансверсальная поверхность вдоль направления длины защитного волокна с M-комбинацией двух частей материалов.
На фиг. 27 изображена трансверсальная поверхность вдоль направления длины защитного волокна с несколькими P-комбинациями.
На фиг. 27-1 изображен вид сверху формы диска, видимый на поверхности разреза защитного волокна, с несколькими P-комбинациями.
На фиг. 28 изображена трансверсальная поверхность вдоль направления длины защитного волокна с несколькими Q-комбинациями.
На фиг. 28-1 изображен вид сверху формы диска, видимый на поверхности разреза защитного волокна, с несколькими Q-комбинациями.
На фиг. 29 изображена трансверсальная поверхность вдоль направления длины защитного волокна с несколькими R-комбинациями.
На фиг. 29-1 изображен вид сверху формы круглого кольца, видимый на поверхности разреза защитного волокна с несколькими R-комбинациями.
На фиг. 30 изображена трансверсальная поверхность вдоль направления длины защитного волокна с несколькими параллельными M-комбинациями.
На фиг. 31 изображено защитное волокно в виде прямой линии с тремя частями материалов.
На фиг. 32a и 32b изображены защитное волокно с тремя частями материалов, имеющее форму дуги окружности, при этом плоский угол данной дуги равен или меньше π, а также его срез.
На фиг. 33a и 33b изображены защитное волокно с тремя частями материалов, имеющее форму дуги окружности, при этом плоский угол данной дуги больше π, но меньше 2π, а также его срез.
На фиг. 34a и 34b изображены защитное волокно с тремя частями материалов, имеющее форму незамкнутой дуги окружности с отличающимся радиусом окружности, а также его срез.
На фиг. 35a и 35b изображены защитное волокно с тремя частями материалов, имеющее незамкнутую изогнутую форму, а также его срез.
На фиг. 36a и 36b изображены защитное волокно с тремя частями материалов, имеющее форму дуги окружности с одинаковым радиусом окружности, а также его срез.
На фиг. 37a и 37b изображены защитное волокно с тремя частями материалов, имеющее форму кольца с отличающимся радиусом окружности, а также его срез.
На фиг. 38a-1, 38a-2, 38b-1 и 38b-2 соответственно изображены защитные волокна с тремя частями материалов, имеющие форму многоугольного кольца, и их срезы.
На фиг. 39 изображена трансверсальная поверхность вдоль направления длины защитного волокна с S-комбинацией трех частей материалов.
На фиг. 39-1 изображена трехмерная схема защитного волокна с S-комбинацией, имеющего форму круглого кольца.
На фиг. 40 изображена трансверсальная поверхность вдоль направления длины защитного волокна с T-комбинацией трех частей материалов.
На фиг. 40-1 изображена трехмерная схема защитного волокна с T-комбинацией, имеющего форму круглого кольца.
На фиг. 41 изображена трансверсальная поверхность вдоль направления длины защитного волокна с U-комбинацией трех частей материалов.
На фиг. 42 изображена трансверсальная поверхность вдоль направления длины защитного волокна с несколькими S-комбинациями.
На фиг. 42-1 изображена трехмерная схема защитного волокна с несколькими S-комбинациями, имеющего форму диска.
На фиг. 43 изображена трансверсальная поверхность вдоль направления длины защитного волокна с несколькими T-комбинациями.
На фиг. 43-1 изображена трехмерная схема защитного волокна с несколькими T-комбинациями, имеющего форму диска.
На фиг. 44 изображена трехмерная схема защитного волокна с S-комбинацией, имеющего форму круглого кольца, при этом его внутреннее круглое кольцо представляет собой флуоресцирующий двухцветный сектор.
На фиг. 45 изображена трехмерная схема защитного волокна с T-комбинацией, имеющего форму круглого кольца, при этом его внутреннее круглое кольцо представляет собой окрашенный двухцветный сектор.
На фиг. 46 изображена трехмерная схема защитного волокна с несколькими S-комбинациями, имеющего форму диска, при этом каждое внутреннее круглое кольцо представляет собой флуоресцирующий двухцветный сектор.
На фиг. 47 изображена трехмерная схема защитного волокна с несколькими T-комбинациями, имеющего форму диска, при этом каждое внутреннее круглое кольцо представляет собой окрашенный двухцветный сектор.
Варианты осуществления настоящего изобретения
1
1
На фиг. 1a изображен срез 4, выполненный вдоль трансверсальной поверхности 3 полосообразного волокна 2, при этом данный срез 4 содержит две соответствующие поверхности 5 разреза, при этом трансверсальная поверхность 3 относится к поперечному сечению, расположенному вертикально относительно продольной оси полосообразного волокна 2, при этом полученный срез 4 представляет собой защитное волокно 1.
На фиг. 1b изображен срез 4, выполненный вдоль косого сечения 32 полосообразного волокна 2, при этом данный срез 4 содержит две соответствующие поверхности 5 разреза, при этом косое сечение 32 относится к поперечному сечению, проходящему наискосок через продольную ось полосообразного волокна 2, при этом полученный срез 4 представляет собой защитное волокно 1.
1
1
1
1
1
Вариант осуществления 1: Срез 4 или часть среза 4 представляет собой тонкое волокно 6 (то есть, защитное волокно) с характеристиками защиты от подделывания, при этом высота тонкого волокна 6 вдоль направления продольной оси полосообразного волокна 2 равна высоте среза 4 или части среза 4, то есть тонкое волокно 6 проходит вдоль направления высоты среза 4 или части среза 4, при этом тонкое волокно 6 представляет собой одну часть материала, при этом геометрическая форма тонкого волокна 6 на поверхности, расположенной с указанной поверхностью 5 разреза, содержит следующие структуры:
1
1
1
1
Структура 1: Как изображено на фиг. 2a-2, 2b-2 и 2c-2, тонкое волокно 6 имеет форму 7 незамкнутой дуги окружности с отличающимся радиусом окружности, при этом определенная структура указанной формы 7 дуги окружности может представлять собой остаточную часть среза 4 на фиг. 2a-1, 2b-1 и 2c-1 с удаленной опорной частью X, то есть часть среза 4 представляет собой тонкое волокно 6.
1
2
2
1
Структура 2: Как изображено на фиг. 3a-2, 3b-2 и 3c-2, тонкое волокно 6 имеет незамкнутую изогнутую форму 7, при этом определенная структура указанной изогнутой формы 7 может представлять собой остаточную часть среза 4, изображенного на фиг. 3a-1, 3b-1 и 3c-1, с удаленной опорной частью X, то есть часть среза 4 представляет собой тонкое волокно 6.
1
1
Структура 3: Как изображено на фиг. 4b, тонкое волокно 6 имеет форму 8 незамкнутой дуги окружности с одинаковым радиусом окружности, при этом плоский угол данной дуги больше π, но меньше 2π, при этом определенная структура указанной формы 8 дуги окружности может представлять собой остаточную часть среза 4, изображенного на фиг. 4a, с удаленной опорной частью X, то есть часть среза 4 представляет собой тонкое волокно 6.
1
1
Структура 4: Как изображено на фиг. 5b, тонкое волокно 6 защитного волокна 1 имеет форму 9 круглого кольца с одинаковым радиусом окружности, определенная структура указанной формы 9 круглого кольца может представлять собой остаточную часть среза 4, изображенного на фиг. 5a, с удаленной опорной частью X, то есть, часть среза 4 представляет собой тонкое волокно 6.
1
1
Структура 5: Как изображено на фиг. 6a-2, 6b-2, 6c-2, 6d-2, 6e-2, 6f-2 и 6g-2, тонкое волокно 6 имеет форму овального кольца и форму 10 многоугольного кольца, при этом форма многоугольного кольца может быть квадратной, прямоугольной, четырехугольной, треугольной, шестиугольной и пятиугольной. Определенная структура формы овального кольца или форма многоугольного кольца 10 может представлять собой остаточную часть среза 4, изображенного на фиг. 6a-1, 6b-1, 6c-1, 6d-1, 6e-1, 6f-1 и 6g-1, с удаленной опорной частью X, то есть часть среза 4 представляет собой тонкое волокно 6.
1
В данном варианте осуществления материалами для тонкого волокна 6 могут быть: прозрачный материал, бесцветный флуоресцирующий материал, окрашенный материал или бесцветный материал, видимый в инфракрасном свете.
2
2
2
2
2
2
Вариант осуществления 2: Срез 4 или часть среза 4 представляет собой тонкое волокно 6 (то есть защитное волокно) с характеристиками защиты от подделывания, при этом высота тонкого волокна 6 вдоль направления продольной оси полосообразного волокна 2 равна высоте среза 4 или части среза 4, то есть тонкое волокно 6 проходит вдоль направления высоты среза 4 или части среза 4, при этом любая трансверсальная поверхность тонкого волокна 6 представляет собой одну часть материала, но в направлении длины тонкого волокна 6 распределены по меньшей мере две различные части материалов, и геометрическая форма тонкого волокна 6 на поверхности, расположенной с указанной поверхностью 5 разреза, содержит следующие структуры:
2
21
22
21
22
23
21
22
23
24
2
Структура 1: Как изображено на фиг. 7a, 7b и 7c, тонкое волокно 6 имеет форму 11 прямой линии, при этом определенная структура формы прямой линии, как изображено на фиг. 7a, содержит две различные части 6 и 6материалов, распределенные вдоль направления ее длины; определенная структура формы прямой линии, как изображено на фиг. 7b, содержит три различные части 6, 6 и 6 материалов, распределенные вдоль направления ее длины; определенная структура формы прямой линии, как изображено на фиг. 7c, содержит четыре различные части 6, 6, 6 и 6 материалов, распределенные вдоль направления ее длины; и определенная структура формы прямой линии представляет собой срез 4, то есть срез 4 представляет собой тонкое волокно 6.
2
21
22
21
22
23
21
22
23
24
2
Структура 2: Как изображено на фиг. 8a-2, 8b-2 и 8c-2, тонкое волокно 6 имеет форму 12 дуги окружности с одинаковым радиусом окружности, при этом плоский угол данной дуги равен или меньше π, при этом определенная структура формы дуги окружности, как изображено на фиг. 8a-2, содержит две различные части 6 и 6 материалов, распределенные вдоль направления ее длины; определенная структура формы дуги окружности как изображено на фиг. 8b-2 содержит три различные части 6, 6 и 6 материалов, распределенные вдоль направления ее длины; определенная структура формы дуги окружности, как изображено на фиг. 8c-2, содержит четыре различные части 6, 6, 6 и 6 материалов, распределенные вдоль направления ее длины; и особая структура указанной формы 12 дуги окружности может представлять собой остаточную часть среза 4, соответственно изображенного на фиг. 8a-1, 8b-1 и 8c-1, с удаленными опорными частями X, то есть часть среза 4 представляет собой тонкое волокно 6.
2
21
22
21
22
23
21
22
23
24
21 и
22
,
2
Структура 3: Как изображено на фиг. 9a-2, 9b-2, 9c-2 и 9d-2, тонкое волокно 6 имеет форму 13 дуги окружности с одинаковым радиусом окружности, при этом плоский угол данной дуги больше π, но меньше 2π, при этом определенная структура формы дуги окружности, как изображено на фиг. 9a-2, содержит две различные части 6 и 6 материалов, распределенные вдоль направления ее длины; определенная структура формы дуги окружности, как изображено на фиг. 9b-2, содержит три различные части 6, 6 и 6 материалов, распределенные вдоль направления ее длины; определенная структура формы дуги окружности, как изображено на фиг. 9c-2, содержит четыре различные части 6, 6, 6 и 6 материалов, распределенные вдоль направления ее длины; определенная структура формы дуги окружности, изображенная на фиг. 9d-2, одинакова с определенной структурой формы дуги окружности, изображенной на фиг. 9a-2, при этом они обе содержат различные части 66материаловраспределенные вдоль направления длины, но форма дуги окружности, изображенная на фиг. 9a-2, имеет одинаковый радиус окружности, в то время, как форма дуги окружности, изображенная на фиг. 9d-2, имеет отличающийся радиус окружности. Определенная структура формы 13 дуги окружности может представлять собой остаточную часть среза 4, соответственно изображенного на фиг. 9a-1, 9b-1, 9c-1 и 9d-1, с удаленными опорными частями X, то есть часть среза 4 представляет собой тонкое волокно 6.
2
21
22
21
22
23
21
22
2
Структура 4: Как изображено на фиг. 10a-2, 10b-2 и 10c-2, тонкое волокно 6 имеет форму 14 незамкнутой дуги окружности с отличающимся радиусом окружности, при этом определенная структура формы дуги окружности, как изображено на фиг. 10a-2, содержит две различные части 6 и 6 материалов, распределенные вдоль направления ее длины; определенная структура формы дуги окружности, как изображено на фиг. 10b-2, содержит три различные части 6, 6 и 6 материалов, распределенные вдоль направления ее длины; определенная структура формы дуги окружности, как изображено на фиг. 10c-2, содержит две различные части 6 и 6 материалов, распределенные вдоль направления ее длины. Определенная структура формы 14 дуги окружности может представлять собой остаточную часть среза 4, соответственно изображенного на фиг. 10a-1, 10b-1 и 10c-1, с удаленными опорными частями X, то есть часть среза 4 представляет собой тонкое волокно 6.
2
21
22
21
22
23
2
Структура 5: Как изображено на фиг. 11a-2 и 11b-2, тонкое волокно 6 представляет собой незамкнутую изогнутую форму 15, при этом определенная структура изогнутой формы, как изображено на фиг. 11a-2, содержит две различные части 6 и 6 материалов, распределенные вдоль направления ее длины; определенная структура изогнутой формы, как изображено на фиг. 11b-2, содержит три различные части 6, 6 и 6 материалов, распределенные вдоль направления ее длины. Особая структура указанной изогнутой формы 15 может представлять собой остаточную часть среза 4, соответственно изображенного на фиг. 11a-1 и 11b-1, с удаленными опорными частями X, то есть часть среза 4 представляет собой тонкое волокно 6.
2
21
22
21
22
23
21
22
23
24
2
Структура 6: Как изображено на фиг. 12a-2, 12b-2 и 12c-2, тонкое волокно 6 имеет форму 16 круглого кольца с одинаковым радиусом окружности, при этом определенная структура формы круглого кольца, как изображено на фиг. 12a-2, содержит две различные части 6 и 6 материалов, распределенные вдоль кольца; определенная структура формы круглого кольца, как изображено на фиг. 12b-2, содержит три различные части 6, 6 и 6 материалов, распределенные вдоль кольца; определенная структура формы круглого кольца, как изображено на фиг. 12c-2, содержит четыре различные части 6, 6, 6 и 6материалов, распределенные вдоль кольца. Особая структура формы 16 круглого кольца может представлять собой остаточную часть среза 4 соответственно, изображенного на фиг. 12a-1, 12b-1 и 12c-1, с удаленными опорными частями X, то есть часть среза 4 представляет собой тонкое волокно 6.
2
21
22
23
2
Структура 7: Как изображено на фиг. 13b, тонкое волокно 6 имеет форму 17 кольца с отличающимся радиусом дуги, при этом определенная структура формы овального кольца, как изображено на фиг. 13b, содержит три различные части 6, 6 и 6 материалов, распределенные вдоль овального кольца. Определенная структура указанной формы 17 овального кольца может представлять собой остаточную часть овального среза 4, изображенного на фиг. 13a, с удаленной опорной частью X, то есть часть среза 4 представляет собой тонкое волокно 6.
2
21
22
23
21
22
23
21
22
23
2
Структура 8: Как изображено на фиг. 14a-2, 14b-2 и 14c-2, тонкое волокно 6 имеет форму 18 многоугольного кольца, при этом определенная структура формы многоугольного кольца, как изображено на фиг. 14a-2, является треугольной и содержит три различные части 6, 6 и 6 материалов, распределенные вдоль направления ее длины (то есть вдоль кольца); определенная структура формы многоугольного кольца, как изображено на 14b-2, является четырехугольной и содержит три различные части 6, 6 и 6 материалов, распределенные вдоль направления ее длины (то есть вдоль кольца); определенная структура формы многоугольного кольца, как изображено на фиг. 14c-2, является шестиугольной и содержит три различные части 6, 6 и 6 материалов, распределенные вдоль направления ее длины (то есть вдоль кольца). Определенная структура 18 может представлять собой остаточную часть среза 4, соответственно изображенного на фиг. 14a-1, 14b-1 и 14c-1, с удаленными опорными частями X, то есть часть среза 4 представляет собой тонкое волокно 6.
2
Кроме этого, данный вариант осуществления 2 включает несколько частей материалов вдоль направления длины тонкого волокна 6, из которых по меньшей мере две части материалов являются окрашенными материалами с различными цветами, которые можно непосредственно определить невооруженным глазом; или
2
данный вариант осуществления 2 включает несколько частей материалов вдоль направления длины тонкого волокна 6, из которых по меньшей мере одна часть материала представляет собой бесцветный прозрачный материал и по меньшей мере одна часть материала представляет собой окрашенный материал; или
2
вариант осуществления 2 включает несколько частей материалов вдоль направления длины тонкого волокна 6, из которых по меньшей мере две части материалов являются флуоресцирующими материалами с различными цветами свечения.
3
3
3
3
31
32
3
Вариант осуществления 3: Срез 4 или часть среза 4 представляет собой тонкое волокно 6 (то есть защитное волокно) с характеристиками защиты от подделывания, при этом высота тонкого волокна 6 вдоль направления продольной оси полосообразного волокна 2 равна высоте среза 4 или части среза 4, то есть тонкое волокно 6 проходит вдоль направления высоты среза 4 или части среза 4, при этом тонкое волокно 6 состоит из двух частей материалов, распределенных на поверхности 5 разреза параллельно друг другу и проходящих вдоль направления продольной оси полосообразного волокна 2, то есть состоит из части 6 первого материала и части 6 второго материала, при этом один или более композиционных материалов распределены вдоль направления длины любой из частей материалов, при этом геометрическая форма тонкого волокна 6 на поверхности, расположенной с указанной поверхностью 5 разреза, содержит следующие структуры:
3
3
Структура 1: Как изображено на фиг. 15, тонкое волокно 6 имеет форму 19 прямой линии, то есть срез 4 представляет собой тонкое волокно 6.
3
3
Структура 2: Как изображено на фиг. 16, тонкое волокно 6 имеет форму 20 дуги окружности с одинаковым радиусом дуги и плоский угол данной дуги равен или меньше π, то есть срез 4 представляет собой тонкое волокно 6.
3
3
Структура 3: Как изображено на фиг. 17b, тонкое волокно 6 имеет форму 21 дуги окружности с одинаковым радиусом дуги и плоский угол данной дуги больше π, но меньше 2π, определенная структура указанной формы 21 дуги окружности может представлять собой остаточную часть среза 4, как изображено на фиг. 17a, с удаленной опорной частью X, то есть часть среза 4 представляет собой тонкое волокно 6.
3
3
Структура 4: Как изображено на фиг. 18a-2 и 18b-2, тонкое волокно 6 имеет форму 22 незамкнутой дуги окружности с отличающимся радиусом дуги, определенная структура указанной формы 22 дуги окружности может представлять собой остаточную часть среза 4, как изображено на фиг. 18a-1 и 18b-1, с удаленными опорными частями X, то есть часть среза 4 представляет собой тонкое волокно 6.
3
3
Структура 5: Как изображено на фиг. 19b, тонкое волокно 6 представляет собой незамкнутую изогнутую форму 23, определенная структура указанной изогнутой формы 23 может представлять собой остаточную часть среза 4, как изображено на фиг. 19a, с удаленной опорной частью X, то есть часть среза 4 представляет собой тонкое волокно 6.
3
3
Структура 6: Как изображено на фиг. 20b, тонкое волокно 6 имеет круглую форму 24 кольца с одинаковым радиусом дуги, определенная структура указанной формы 24 круглого кольца может представлять собой остаточную часть среза 4, как изображено на фиг. 20a, с удаленной опорной частью X, то есть часть среза 4 представляет собой тонкое волокно 6.
3
3
Структура 7: Как изображено на фиг. 21b, тонкое волокно 6 имеет форму 25 кольца с отличающимся радиусом дуги, определенная структура указанной формы 25 кольца может представлять собой остаточную часть среза 4, как изображено на фиг. 21a, с удаленной опорной частью X, то есть часть среза 4 представляет собой тонкое волокно 6.
3
3
Структура 8: Как изображено на фиг. 22a-2, 22b-2 и 22c-2, тонкое волокно 6 имеет форму 26 многоугольного кольца, определенная структура указанной формы 26 многоугольного кольца может представлять собой остаточную часть среза 4, как изображено на фиг. 22a-1, 22b-1 и 22c-1, с удаленными опорными частями X, то есть часть среза 4 представляет собой тонкое волокно 6.
Далее представлено более подробное описание варианта осуществления 3:
3
31
32
31
32
3
Вариант осуществления 3-1: На фиг. 23 изображена трансверсальная поверхность тонкого волокна 6 вдоль направления его длины, при этом указанная часть 6 первого материала представляет собой флуоресцирующий материал А 1' и указанная часть 6 второго материала представляет собой флуоресцирующий материал B 2', существует заметное зрительное различие между флуоресцирующим материалом A 1' и флуоресцирующим материалом В 2', заключающееся в цвете их свечения, указанная часть 6 первого материала и часть 6 второго материала образуют P-комбинацию; при этом данная P-комбинация обладает следующей оптической характеристикой: когда возбуждающий свет освещает структуру указанной P-комбинации под разными углами, излучаемый свет тонкого волокна 6 будет создавать оптический эффект различных изменений цвета, при этом данный оптический эффект нельзя имитировать посредством тонкой линии, напечатанной флуоресцирующей типографской краской.
3
3
31
1
32
2
3
Для более подробного описания конструкции определенной структуры формы круглого кольца, относящейся к P-комбинации, на фиг. 23-1 изображен схематический вид сверху тонкого волокна 6 на поверхности 5 разреза, при этом тонкое волокно 6 имеет следующие размеры: диаметр круглого кольца равен 2 мм, часть 6 первого материала представляет собой кольцо внешнего слоя, содержащее флуоресцирующий красный материал, толщина d=20 мкм, высота D=50 мкм; часть 6 второго материала представляет собой кольцо внутреннего слоя, содержащее флуоресцирующий синий материал, толщина d=20 мкм, высота D=50 мкм, указанное тонкое волокно 6 обладает уникальной оптической характеристикой, заключающейся в том, что при освещении возбуждающим светом указанного круглого кольца из любого наклонного положения, если будет подсвечена большая площадь красного флуоресцирующего материала на половине кольца возле источника возбуждающего света, появляется красный цвет, но если будет подсвечена большая площадь синего флуоресцирующего материала на половине кольца, удаленной от источника излучаемого света, появляется синий цвет.
3
31
32
31
32
3
Вариант осуществления 3-2: На фиг. 24 изображена трансверсальная поверхность тонкого волокна 6 вдоль направления его длины, при этом указанная часть 6 первого материала представляет собой флуоресцирующий материал А 1' и указанная часть 6 второго материала представляет собой покровный слой 3' для возбуждающего света, указанная часть 6 первого материала и часть 6 второго материала образуют Q-комбинацию; оптическая характеристика данной Q-комбинации при этом данная Q-комбинация обладает следующей оптической характеристикой: когда возбуждающий свет освещает структуру указанной Q-комбинации под разными углами, излучаемый свет тонкого волокна 6 будет создавать оптический эффект различных изменений яркости одного и того же цвета, при этом данный оптический эффект нельзя имитировать посредством тонкой линии, напечатанной флуоресцирующей типографской краской.
3
3
31
1
32
2
Для более подробного описания конструкции определенной структуры формы круглого кольца, относящейся к Q-комбинации, на фиг. 24-1 изображен схематический вид сверху тонкого волокна 6 на поверхности 5 разреза, при этом тонкое волокно 6 имеет следующие размеры: диаметр круглого кольца равен 2 мм, часть 6 первого материала представляет собой кольцо внешнего слоя, содержащее флуоресцирующий красный материал, толщина d=5 мкм, высота D=50 мкм; часть 6 второго материала представляет собой кольцо внутреннего слоя, содержащее покровный материал для возбуждающего света, толщина d=60 мкм, высота D=50 мкм, указанная особая структура обладает уникальной оптической характеристикой, заключающейся в том, что при освещении возбуждающим светом указанного круглого кольца из любого наклонного положения, будет освещен красный флуоресцирующий материал на половине кольца возле источника возбуждающего света и появится красный цвет, но красный флуоресцирующий материал на половине кольца, удаленной от источника излучаемого света будет редко освещена из-за того, что покровный материал будет блокировать возбуждающий свет, и появится темный цвет.
3
31
32
31
32
3
Вариант осуществления 3-3: На фиг. 25 изображена трансверсальная поверхность тонкого волокна 6 вдоль направления его длины, при этом указанная часть 6 первого материала представляет собой окрашенный материал А 4' и указанная часть 6 второго материала представляет собой белый покровный слой 5' для видимого света, при этом указанная часть 6 первого материала и часть 6 второго материала образуют R-комбинацию; оптическая характеристика данной R-комбинации при этом данная Q-комбинация обладает следующей оптической характеристикой: при рассмотрении структуры R-комбинации под различными углами невооруженным глазом излучаемый свет тонкого волокна 6 будет создавать оптический эффект различных изменений яркости одних и тех же цветов, при этом данный оптический эффект нельзя имитировать посредством тонкой линии, напечатанной цветной типографской краской.
3
3
31
1
32
2
Для более подробного описания конструкции определенной структуры формы круглого кольца, относящейся к R-комбинации, на фиг. 25-1 изображен схематический вид сверху тонкого волокна 6 на поверхности 5 разреза, при этом тонкое волокно 6 имеет следующие размеры: диаметр круглого кольца равен 2 мм, часть 6 первого материала представляет собой кольцо внешнего слоя, содержащее красный цвет, видимый невооруженным глазом, толщина d=3 мкм, высота D=50 мкм; часть 6 второго материала представляет собой кольцо внутреннего слоя, содержащее порошок диоксида титана белого цвета для прикрытия от видимого света, толщина d=60 мкм, высота D=50 мкм; указанная определенная структура обладает уникальной оптической характеристикой, заключающейся в том, что при рассмотрении указанного круглого кольца невооруженным глазом из любого наклонного положения, можно видеть красный цвет на половине круга возле глаз, поэтому данная половина круга кажется красной; но половина круга, удаленная от невооруженных глаз, кажется бесцветной, поскольку красная половина круга, удаленная от невооруженных глаз, прикрыта белым покровным материалом.
3
31
32
31
32
3
3
Вариант осуществления 3-4: На фиг. 26 изображена трансверсальная поверхность тонкого волокна 6 вдоль направления его длины, при этом указанная часть 6 первого материала представляет собой окрашенный материал 4' и указанная часть 6 второго материала представляет собой прозрачный материал 6', указанная часть 6 первого материала и часть 6 второго материала образуют M-комбинацию; оптическая характеристика данного тонкого волокна 6 при этом данная Q-комбинация обладает следующей оптической характеристикой: тонкое волокно 6 представляет собой окрашенную линию, отражающую свет, при рассмотрении структуры M-комбинации на бумаге невооруженным глазом; но можно видеть параллельные окрашенную линию и прозрачную линию при рассмотрении под отражающим светом, при этом данный оптический эффект нельзя имитировать посредством тонкой линии, напечатанной типографской краской. Далее описаны дальнейшие варианты осуществления, относящиеся к структуре согласно варианту осуществления 3.
3
3
33
33
331
Вариант осуществления 3-5: На фиг. 27 изображена трансверсальная поверхность тонкого волокна 6 вдоль направления его длины, при этом указанное тонкое волокно 6 состоит из нескольких частей материалов, распределенных на поверхности разреза параллельно друг другу и проходящих вдоль направления продольной оси указанного полосообразного волокна 2, при этом указанные несколько частей материалов содержат часть 6третьего материала; указанная часть 6 третьего материала представляет собой материал 6, не закрывающий от возбуждающего света, расположенный между любыми двумя P-комбинациями, находящимися рядом друг с другом, когда возбуждающий свет освещает эти несколько параллельных структур P-комбинации с разных углов, защитное волокно в форме листа будет создавать эффект изменения цвета. Данный оптический эффект нельзя имитировать посредством печати флуоресцирующей типографской краской.
33
331
3
Для более подробного описания конструкции определенной структуры в форме диска, относящейся к нескольким параллельным P-комбинациям, на фиг. 27-1 изображен схематический вид сверху на поверхности 5 разреза структур нескольких параллельных P-комбинаций, указанная часть 6третьего материала представляет собой прозрачный материал 6, не закрывающий от возбуждающего света, расположенный между любыми двумя кольцами P-комбинации, находящимися рядом друг с другом, диаметр диска равен 2 мм, указанное тонкое волокно 6 обладает уникальной оптической характеристикой, заключающейся в том, что при освещении возбуждающим светом указанного диска, если будет подсвечена большая площадь красного флуоресцирующего материала на половине диска возле источника возбуждающего света, то появится красная половина диска и если будет подсвечена большая площадь синего флуоресцирующего материала на половине диска, удаленной от источника возбуждающего света, то появится синяя половина диска.
3
33
331
31
3
Вариант осуществления 3-6: На фиг. 28 изображена трансверсальная поверхность тонкого волокна 6 вдоль направления его длины, при этом часть 6 третьего материала представляет собой материал 6, не закрывающий от возбуждающего света, расположенный между любыми двумя Q-комбинациями, находящимися рядом друг с другом, при этом два флуоресцирующих материала А 1' двух частей 6 первого материала двух соседних Q-комбинаций имеют одинаковые или разные цвета свечения, при этом указанное тонкое волокно 6 обладает уникальной оптической характеристикой, заключающейся в том, что при освещении возбуждающим светом этих нескольких параллельных Q-комбинаций под разными углами, излучаемый свет защитного волокна в форме листа будет создавать оптический эффект изменяющейся яркости. Данный оптический эффект нельзя имитировать посредством печати флуоресцирующей типографской краской.
33
331
3
331
Для более подробного описания конструкции определенной структуры в форме диска, относящейся к нескольким параллельным Q-комбинациям, на фиг. 28-1 изображен схематический вид сверху на поверхности 5 разреза нескольких параллельных Q-комбинаций, при этом указанная часть 6представляет собой прозрачный материал 6, не закрывающий от возбуждающего света, расположенный между любыми двумя кольцами Q-комбинации, находящимися рядом друг с другом; диаметр диска равен 2 мм, указанное тонкое волокно 6 обладает уникальной оптической характеристикой, заключающейся в том, что при освещении возбуждающим светом указанного кольца под углом, если будет подсвечена большая площадь красного флуоресцирующего материала на половине диска возле источника возбуждающего света, то появится красная половина диска, и красный флуоресцирующий материал на половине диска, удаленной от источника возбуждающего света, будет закрыт материалом 6, красная половина диска не появится или появится, но будет иметь тусклый цвет.
3
332
31
3
3
Вариант осуществления 3-7: На фиг. 29 изображена трансверсальная поверхность тонкого волокна 6 вдоль направления его длины, при этом часть третьего материала представляет собой прозрачный материал 6, расположенный между любыми двумя R-комбинациями, находящимися рядом друг с другом, два окрашенных материала А 4' двух частей 6 первого материала двух соседних R-комбинаций имеют одинаковые или разные цвета, которые можно непосредственно идентифицировать невооруженным глазом, при этом данная определенная структура обладает следующей оптической характеристикой: при рассмотрении тонкого волокна 6 невооруженным глазом под разными углами, тонкое волокно 6 будет создавать оптический эффект изменяющейся яркости. Данный оптический эффект нельзя имитировать посредством печати цветной типографской краской.
3
Для более подробного описания конструкции определенной структуры в форме диска, относящейся к R-комбинациям, на фиг. 29-1 изображен схематический вид сверху на поверхности 5 разреза нескольких параллельных R-комбинаций, при этом диаметр диска равен 2 мм, тонкое волокно 6обладает уникальной оптической характеристикой заключающейся в том, что при рассмотрении указанного диска невооруженным глазом под любым наклоном виден красный материал на половине диска, ближайшей к глазам, и появляется красный цвет, и половину диска, удаленную от глаз, закрывает белый покровный материал, и цвет не виден или виден очень светло-красный цвет.
3
31
Вариант осуществления 3-8: На фиг. 30 изображена трансверсальная поверхность тонкого волокна 6 вдоль направления его длины, состоящая из нескольких параллельных M-комбинаций; при этом два окрашенных материала А 4' двух частей 6 первого материала имеют одинаковые или разные цвета, которые можно непосредственно идентифицировать невооруженным глазом. При рассмотрении нескольких параллельных структур M-комбинации невооруженным глазом под отражающим светом, тонкие волокна в форме листа представляют собой параллельные цветные линии с одинаковыми или разными цветами, и при рассмотрении под пропускающим светом можно обнаружить оптический эффект, представляющий собой комбинацию нескольких цветных линий с разными цветами и прозрачных линий, расположенных среди цветных линий, при этом данный оптический эффект нельзя имитировать посредством тонких линий, напечатанных типографской краской.
4
4
4
4
41
42
43
4
Вариант осуществления 4: Срез 4 или часть среза 4 представляет собой тонкое волокно 6 с указанными характеристиками защиты от подделывания, высота тонкого волокна 6 вдоль направления продольной оси полосообразного волокна 2 равна высоте среза 4 или части среза 4, то есть тонкое волокно 6 проходит вдоль направления высоты среза 4 или части среза 4, при этом тонкое волокно 6 состоит из трех частей материалов, распределенных на поверхности 5 разреза параллельно друг другу и проходящих вдоль направления продольной оси указанного полосообразного волокна 2, то есть части 6 четвертого материала, части 6 пятого материала и части 6шестого материала. Геометрическая форма указанного тонкого волокна 6 на поверхности, расположенной с указанной поверхностью 5 разреза, содержит следующие структуры:
4
4
Структура 1: Как изображено на фиг. 31, тонкое волокно 6 имеет форму 27 прямой линии, то есть срез 4 представляет собой тонкое волокно 6.
4
4
Структура 2: Как изображено на фиг. 32b, тонкое волокно 6 имеет форму 28 дуги окружности с одинаковым радиусом дуги и плоский угол данной дуги равен или меньше π, при этом определенная структура указанной формы 28 дуги окружности может представлять собой остаточную часть среза 4, как изображено на фиг. 32a, с удаленной опорной частью X, то есть часть среза 4 представляет собой тонкое волокно 6.
4
4
Структура 3: Как изображено на фиг. 33b, тонкое волокно 6 имеет форму 29 дуги окружности с одинаковым радиусом дуги и плоский угол данной дуги больше π, но меньше 2π, при этом определенная структура указанной формы 29 дуги окружности может представлять собой остаточную часть среза 4, как изображено на фиг. 33a, с удаленной опорной частью X, то есть часть среза 4 представляет собой тонкое волокно 6.
4
4
Структура 4: Как изображено на фиг. 34b, тонкое волокно 6 имеет форму 30 незамкнутой дуги окружности с отличающимся радиусом дуги, при этом определенная структура указанной формы 30 дуги окружности может представлять собой остаточную часть среза 4, как изображено на фиг. 34a, с удаленной опорной частью X, то есть часть среза 4 представляет собой тонкое волокно 6.
4
4
Структура 5: Как изображено на фиг. 35b, тонкое волокно 6 представляет собой незамкнутую изогнутую форму 31, при этом определенная структура указанной изогнутой формы 31 может представлять собой остаточную часть среза 4, как изображено на фиг. 35a, с удаленной опорной частью X, то есть часть среза 4 представляет собой тонкое волокно 6.
4
4
Структура 6: Как изображено на фиг. 36b, тонкое волокно 6 имеет круглую форму 32 кольца с одинаковым радиусом дуги, при этом определенная структура указанной формы 32 круглого кольца может представлять собой остаточную часть среза 4, как изображено на фиг. 36a, с удаленной опорной частью X, то есть часть среза 4 представляет собой тонкое волокно 6.
4
4
Структура 7: Как изображено на фиг. 37b, тонкое волокно 6 имеет форму 33 кольца с отличающимся радиусом дуги, при этом определенная структура указанной формы 33 кольца может представлять собой остаточную часть среза 4, как изображено на фиг. 37a, с удаленной опорной частью X, то есть часть среза 4 представляет собой тонкое волокно 6.
4
4
Структура 8: Как изображено на фиг. 38a-2 и 38b-2, тонкое волокно 6 имеет форму 34 многоугольного кольца, при этом определенная структура указанной формы 34 многоугольного кольца может представлять собой остаточную часть среза 4, как изображено на фиг. 38a-1 и 38b-1, с удаленной опорной частью X, то есть часть среза 4 представляет собой тонкое волокно 6.
Далее более подробно описан вариант осуществления 4:
4
41
42
43
42
41
43
41
42
43
5
Вариант осуществления 4-1: На фиг. 39 изображена трансверсальная поверхность тонкого волокна 6вдоль направления его длины, при этом часть 6 четвертого материала представляет собой флуоресцирующий материал А 1', часть 6 пятого материала представляет собой покровный слой 3' для возбуждающего света, указанная часть 6 шестого материала представляет собой флуоресцирующий материал В 2', при этом существует заметное зрительное различие между флуоресцирующим материалом А 1' и флуоресцирующим материалом В 2', заключающееся в цвете свечения, часть 6 пятого материала расположена между частью 6 четвертого материала и частью 6 шестого материала, при этом часть 6 четвертого материала, часть 6 пятого материала и часть 6 шестого материала образуют S-комбинацию; когда возбуждающий свет освещает структуру S-комбинации под разными углами, ее излучаемый свет будет создавать оптический эффект различных изменений цвета, при этом данный оптический эффект нельзя имитировать посредством тонкой линии, напечатанной флуоресцирующей типографской краской. Покровный слой 3' для возбуждающего света части 6 пятого материала выступает в качестве среднего промежуточного слоя с функцией дальнейшего предотвращения возбуждающего света от создания оптических перекрестных помех для обеспечения более заметного эффекта изменений флуоресцирующего цвета.
4
41
1
43
3
42
2
4
Для более подробного описания конструкции определенной структуры формы круглого кольца, относящейся к S-комбинации, на фиг. 39-1 изображена трехмерная схема защитного волокна 6 с S-комбинацией, при этом диаметр круглого кольца равен 2 мм, часть 6 четвертого материала представляет собой круглое кольцо внешнего слоя, содержащее флуоресцирующий красный материал, толщина d=5 мкм, высота D=50 мкм; часть 6 шестого материала представляет собой круглое кольцо внутреннего слоя, содержащее флуоресцирующий синий материал, толщина d=5 мкм, высота D=50 мкм, часть 6 пятого материала представляет собой покровный слой 3' для возбуждающего света, толщина d=60 мкм, высота D=50 мкм; защитное волокно 6 с S-комбинацией обладает уникальной оптической характеристикой, заключающейся в том, что при освещении возбуждающим светом указанного круглого кольца из любого наклонного положения, если будет подсвечена большая площадь красного флуоресцирующего материала на половине кольца возле источника возбуждающего света, то появится красный цвет, но если будет подсвечена большая площадь синего флуоресцирующего материала на половине кольца, удаленной от источника возбуждающего света, то появится синий цвет. В сравнении с вариантом осуществления 3-2, благодаря наличию покровного слоя для возбуждающего света, эти два флуоресцирующих слоя могут быть тоньше, и покровный слой может более эффективно предотвращать возбуждающий свет от создания оптических перекрестных помех, следовательно, изменение цвета излучаемого света является более заметным при изменении угла возбуждающего света.
4
41
42
43
42
41
43
41
42
43
4
Вариант осуществления 4-2: На фиг. 40 изображена трансверсальная поверхность тонкого волокна 6 вдоль направления его длины, при этом часть 6 четвертого материала представляет собой окрашенный материал А 4', часть 6 пятого материала представляет собой белый покровный слой 5' для видимого света, и часть 6 шестого материала представляет собой окрашенный материал В 7', при этом существует заметное различие между окрашенным материалом А 4' и окрашенным материалом В 7', заключающееся в цветах, которые можно непосредственно идентифицировать невооруженным глазом, при этом часть 6 пятого материала расположена между частью 6 четвертого материала и частью 6 шестого материала, при этом часть 6 четвертого материала, часть 6 пятого материала и часть 6 шестого материала образуют T-комбинацию; при рассмотрении структуры T-комбинации невооруженным глазом под разными углами тонкое волокно 6 будет создавать оптический эффект различных изменений цвета, при этом данный оптический эффект нельзя имитировать посредством тонкой линии, напечатанной цветной типографской краской.
4
41
1
43
3
42
2
4
Для более подробного описания конструкции определенной структуры формы круглого кольца, относящейся к T-комбинации, на фиг. 40-1 изображена трехмерная схема защитного волокна 6 с T-комбинацией, при этом диаметр круглого кольца равен 2 мм, часть 6 четвертого материала представляет собой круглое кольцо внешнего слоя, содержащее окрашенный материал А 4', толщина d=5 мкм, высота D=50 мкм; часть 6 шестого материала представляет собой круглое кольцо внутреннего слоя, содержащее окрашенный материал В 7', толщина d=5 мкм, высота D=50 мкм, часть 6 пятого материала представляет собой белый покровный слой 5' для видимого света, толщина d=60 мкм, высота D=50 мкм; при этом указанное тонкое волокно 6 обладает уникальной оптической характеристикой заключающейся в том, что при рассмотрении указанного круглого кольца невооруженным глазом из любого наклонного положения, на половине кольца вблизи глаз больше виден красный цвет, появляется красный цвет, но на половине кольца, удаленной от глаз больше виден синий цвет, появляется синий цвет.
4
41
42
43
42
41
43
41
42
43
Вариант осуществления 4-3: На фиг. 41 изображена трансверсальная поверхность тонкого волокна 6 вдоль направления его длины, при этом часть 6 четвертого материала представляет собой окрашенный материал А 4', часть 6 пятого материала представляет собой прозрачный материал 6' и часть 6 шестого материала представляет собой окрашенный материал В 7', при этом окрашенный материал А 4' и окрашенный материал В 7' заметно отличаются цветом, который можно непосредственно идентифицировать невооруженным глазом, часть 6 пятого материала расположена между частью 6 четвертого материала и частью 6 шестого материала, при этом часть 6 четвертого материала, часть 6 пятого материала и часть 6 шестого материала образуют U-комбинацию; при рассмотрении структуры U-комбинации невооруженным глазом под отражающим светом можно увидеть две параллельные линии разного цвета; и при рассмотрении под пропускающим светом можно увидеть оптический эффект, то есть комбинацию, состоящую из двух цветных линий разного цвета и прозрачной линии между цветными линиями. Данный оптический эффект нельзя имитировать посредством тонкой линии, напечатанной типографской краской.
4
44
4
42
Вариант осуществления 4-4: На фиг. 42 изображена трансверсальная поверхность тонкого волокна 6 вдоль направления его длины, при этом на трансверсальной поверхности расположено несколько параллельных S-комбинаций, а также часть 6 седьмого материала в виде прозрачного материала 6', вставленного в две соседние S-комбинации. При освещении возбуждающим светом структур нескольких параллельных S-комбинаций, расположенных в бумаге, под разными углами, излучаемый свет тонкого волокна 6 будет создавать оптический эффект различных изменений цвета. Данный оптический эффект нельзя имитировать посредством тонкой линии, напечатанной флуоресцирующей типографской краской. Покровный слой 3' для возбуждающего света части 6 пятого материала выступает в качестве среднего промежуточного слоя с функцией дальнейшего предотвращения возбуждающего света от создания оптических перекрестных помех для обеспечения более заметного эффекта изменений флуоресцирующего цвета.
4
44
441
Для более подробного описания конструкции определенной структуры в форме диска, относящейся к нескольким параллельным S-комбинациям, на фиг. 42-1 изображена трехмерная схема защитного волокна 6 с несколькими S-комбинациями, при этом срез 4 содержит несколько S-комбинаций форм круглого кольца, а также часть 6 седьмого материала в виде прозрачного материала 6, не закрывающего возбуждающий свет, расположенная между двумя соседними S-комбинациями, при этом диаметр диска равен 2 мм, указанная определенная структура обладает уникальной оптической характеристикой, заключающейся в том, что при освещении возбуждающим светом указанного диска в наклонном направлении, если будет подсвечена большая площадь красного флуоресцирующего материала на половине диска возле источника возбуждающего света, то появится красная половина диска, но если будет подсвечена большая площадь синего флуоресцирующего материала на половине диска, удаленной от источника возбуждающего света, то появится синяя половина диска.
4
44
442
4
Вариант осуществления 4-5: На фиг. 43 изображена трансверсальная поверхность тонкого волокна 6 вдоль направления его длины, при этом на трансверсальной поверхности расположено несколько параллельных T-комбинаций, а также часть 6 седьмого материала в виде прозрачного материала 6, вставленного между двумя соседними параллельными T-комбинациями. При рассмотрении этих нескольких параллельных T-комбинаций невооруженным глазом под разными углами, тонкое волокно 6 будет создавать оптический эффект различных изменений цвета, при этом данный оптический эффект нельзя имитировать посредством тонкой линии, напечатанной цветной типографской краской.
4
4
44
442
4
Для более подробного описания конструкции определенной структуры в форме диска, относящейся к нескольким параллельным T -комбинациям, на фиг. 43-1 изображена трехмерная схема защитного волокна 6 с несколькими T-комбинациями, при этом защитное волокно 6 содержит несколько круглых T-комбинаций форм круглого кольца, а также часть 6 седьмого материала в виде прозрачного материала 6, вставленная между двумя соседними T-комбинациями, при этом диаметр диска равен 2 мм, защитное волокно 6 обладает уникальной оптической характеристикой заключающейся в том, что при рассмотрении диска невооруженным глазом в любом наклонном направлении на половине кольца вблизи глаз видна большая площадь, окрашенная в красный цвет, и появляется красная половина диска, но на половине кольца, удаленной от глаз, видна большая площадь, окрашенная в синий цвет, и появляется синяя половина диска.
Для дальнейшего преимущества, в вышеописанной последовательности вариантов осуществления 3 (варианты осуществления 3, 3-1, 3-2, 3-3, 3-4, 3-5, 3-6, 3-7 и 3-8), и последовательности вариантов осуществления 4 (варианты осуществления 4, 4-1, 4-2, 4-3, 4-4 и 4-5), любая из указанных частей окрашенного материала и/или любая из указанных частей флуоресцирующего материала содержит несколько секторов материалов, распределенных вдоль направления ее длины, при этом по меньшей мере два из указанных секторов материалов содержат окрашенные материалы разного цвета, непосредственно различимые невооруженным глазом; или по меньшей мере один сектор содержит бесцветный прозрачный материал, и по меньшей мере один сектор содержит окрашенный материал; или по меньшей мере два сектора материалов содержат флуоресцирующие материалы с разными цветами свечения. Следующие варианты осуществления предоставляют дополнительные пояснения.
4
4
41
1
43
1
2
3
42
2
4
Вариант осуществления 5: Определенная конструкция формы круглого кольца тонкого волокна 6(то есть защитного волокна) с S-комбинацией, при этом тонкое волокно 6 представляет собой часть среза, на фиг. 44 изображена трехмерная схема указанной определенной структуры, диаметр круглого кольца равен 2 мм, часть 6 четвертого материала представляет собой круглое кольцо внешнего слоя, содержащее флуоресцирующий красный материал, толщина d=5 мкм, высота D=50 мкм; часть 6 шестого материала представляет собой круглое кольцо внутреннего слоя, содержащее флуоресцирующий материал, имеются два сектора 1' и 1' флуоресцирующих материалов с разными цветами свечения, флуоресцирующим синим и флуоресцирующим желтым соответственно, расположенные с интервалами вдоль направления внутреннего круглого кольца, толщина d=5 мкм, высота D=50 мкм; часть 6 пятого материала представляет собой покровный слой для возбуждающего света, толщина d=60 мкм, высота D=50 мкм; при этом защитное волокно 6 обладает уникальной оптической характеристикой, заключающейся в том, что при освещении возбуждающим светом указанного круглого кольца в любом наклонном направлении, если будет подсвечена большая площадь красного флуоресцирующего материала на половине кольца возле источника возбуждающего света, то появится красный цвет, если будет подсвечена большая площадь двухцветного сектора флуоресцирующего синего/желтого материала на половине кольца, удаленной от источника возбуждающего света, то появится двухцветный сектор флуоресцирующего синего/желтого цвета.
4
4
41
1
43
1
2
3
42
2
4
Вариант осуществления 6: Определенная конструкция формы круглого кольца тонкого волокна 6 с T-комбинацией, при этом тонкое волокно 6 представляет собой часть среза, на фиг. 45 изображена трехмерная схема указанной определенной структуры, диаметр круглого кольца равен 2 мм, часть 6четвертого материала представляет собой круглое кольцо внешнего слоя, содержащее окрашенный материал А красного цвета, толщина d=5 мкм, высота D=50 мкм; часть 6 шестого материала представляет собой круглое кольцо внутреннего слоя окрашенного материала, имеются два сектора 4' и 4' материалов с разными цветами, соответственно синим и желтым цветом, расположенные с интервалами вдоль направления внутреннего круглого кольца, толщина d=5 мкм, высота D=50 мкм; часть 6 пятого материала представляет собой белый покровный слой 5' для видимого света, толщина d=60 мкм, высота D=50 мкм; защитное волокно 6 обладает уникальной оптической характеристикой заключающейся в том, что при рассмотрении указанного круглого кольца невооруженным глазом в любом наклонном направлении, на половине кольца вблизи глаз больше виден красный материал и появляется красный цвет, но на половине кольца, удаленной от глаз, больше виден двухцветный сектор синего/желтого материала и появляется двухцветный сектор синего/желтого цвета.
4
4
44
441
41
1
43
1
2
3
42
2
4
Вариант осуществления 7: Определенная конструкция формы диска тонкого волокна 6 с несколькими параллельными S-комбинациями, тонкое волокно 6 представляет собой целый срез, на фиг. 46 изображена трехмерная схема указанной определенной структуры, срез 4 содержит несколько S-комбинаций формы круглого кольца и содержит форму круглого кольца части 6 седьмого материала, представляющего собой прозрачный материал 6, не закрывающий возбуждающий свет, расположенную между двумя соседними S-комбинациями формы круглого кольца, диаметр диска равен 2 мм, часть 6 четвертого материала представляет собой круглое кольцо внешнего слоя, содержащее флуоресцирующий красный материал, толщина d=5 мкм, высота D=50 мкм; часть 6 шестого материала представляет собой круглое кольцо внутреннего слоя, содержащее флуоресцирующий материал, имеются два сектора 1' и 1' флуоресцирующих материалов с разными цветами свечения, соответственно флуоресцирующим синим и флуоресцирующим желтым, расположенные с интервалами вдоль направления внутреннего круглого кольца, толщина d=5 мкм, высота D=50 мкм; часть 6 пятого материала представляет собой покровный слой для возбуждающего света, d=60 мкм, высота D=50 мкм; защитное волокно 6 обладает уникальной оптической характеристикой, заключающейся в том, что при освещении источником возбуждающего света указанного диска в любом наклонном направлении, если будет подсвечена большая площадь красного флуоресцирующего материала на половине диска возле источника возбуждающего света, то появится красная половина диска; если будет подсвечена большая площадь половины диска, удаленной от источника возбуждающего света и состоящей из флуоресцирующего синего материала веерообразной формы и флуоресцирующего желтого материала веерообразной формы, то появится половина диска, состоящая из флуоресцирующего синего материала веерообразной формы и флуоресцирующего желтого материала веерообразной формы.
4
4
44
442
4
Вариант осуществления 8: Определенная конструкция формы диска защитного волокна 6, относящаяся к нескольким параллельным T-комбинациям, при этом защитное волокно 6 представляет собой целый срез, на фиг. 47 изображена трехмерная схема указанной определенной структуры, срез 4 содержит несколько T-комбинаций формы круглого кольца, а также часть 6 седьмого материала, представляющего собой прозрачный материал 6, расположенных между двумя соседними T-комбинациями, при этом диаметр диска равен 2 мм, указанное защитное волокно 6 обладает уникальной оптической характеристикой заключающейся в том, что при рассмотрении указанного диска невооруженным глазом в любом наклонном направлении, если видна большая область красного цвета на половине диска, расположенной вблизи глаз, то появляется красная половина диска; если видна большая область на половине диска, удаленной от глаз и состоящей из синего материала веерообразной формы и желтого материала веерообразной формы, появляется половина диска, состоящая из синего материала веерообразной формы и желтого материала веерообразной формы.
3
4
В вариантах осуществления 3 - 8, для частей указанных тонких волокон 6, 6, содержащих флуоресцирующий материал А 1', флуоресцирующий материал В 2', окрашенный материал А 4' и окрашенный материал В 7', расстояние D (высота D вдоль направления продольной оси полосообразного волокна 2) между двумя поверхностями разреза, соответствующими указанной части, больше ширины d указанной части, входящей в ее поверхность разреза; или D/d>2, см. фиг. 23, 24, 25, 27, 28, 29, 39, 40, 42 и 43. Обычные размеры составляют D=50 мкм, d≤5 мкм. Подобная конструкция предназначена для дальнейшего повышения заметности изменения цвета оптического угла флуоресценции и изменения цвета окрашенного оптического угла.
Вариант осуществления 9: Защищенная от подделывания бумага, при этом указанная защищенная от подделывания бумага содержит одно из указанных защитных волокон, упомянутых во всех вариантах осуществления, описанных выше.
Вариант осуществления 10: Способ изготовления указанного защитного волокна, упомянутого выше, включает следующие этапы, на которых:
A) полосообразное волокно 2 подготавливают, при этом указанное полосообразное волокно 2 содержит определенную структуру вдоль направления его длины, предоставляющую характеристики защиты от подделывания указанному срезу 4;
1
2
B) полосообразное волокно 2 разрезают вдоль трансверсальной поверхности 3 или косого сечения 3 полосообразного волокна 2, образуя срез 4 в форме листа, при этом указанный срез 4 обладает указанными характеристиками защиты от подделывания и указанный срез 4 представляет собой защитное волокно.
Вариант осуществления 11: Способ изготовления вышеописанного защитного волокна включает следующие этапы, на которых:
A) полосообразное волокно 2 подготавливают, при этом указанное полосообразное волокно 2 содержит определенную структуру вдоль направления его длины, предоставляющую характеристики защиты от подделывания указанной части среза 4;
1
2
B) полосообразное волокно 2 разрезают вдоль трансверсальной поверхности 3 или косого сечения 3 полосообразного волокна 2, образуя срезы 4 в форме листа;
C) опорную часть указанного среза 4 удаляют, при этом остаточная часть среза 4 обладает указанными характеристиками защиты от подделывания и указанная часть среза 4 представляет собой защитное волокно.
Вариант осуществления 12: Способ изготовления вышеописанной защищенной от подделывания бумаги включает следующие этапы, на которых:
A) полосообразное волокно 2 подготавливают, при этом указанное полосообразное волокно 2 содержит определенную структуру вдоль направления его длины, предоставляющую характеристики защиты от подделывания указанному срезу 4;
1
2
B) полосообразное волокно 2 разрезают вдоль трансверсальной поверхности 3 или косого сечения 3 полосообразного волокна 2, образуя срез 4 в форме листа, при этом указанный срез 4 обладает указанными характеристиками защиты от подделывания и указанный срез 4 представляет собой защитное волокно;
C) срез 4 добавляют в бумагу для изготовления защищенной от подделывания бумаги;
по меньшей мере одна из поверхностей разреза указанного среза 4 параллельна поверхности указанной защищенной от подделывания бумаги.
Вариант осуществления 13: Способ изготовления вышеописанной защищенной от подделывания бумаги включает следующие этапы, на которых:
A) полосообразное волокно 2 подготавливают, при этом указанное полосообразное волокно 2 содержит определенную структуру вдоль направления его длины, предоставляющую характеристики защиты от подделывания указанной части среза 4;
1
2
B) полосообразное волокно 2 разрезают вдоль трансверсальной поверхности 3 или косого сечения 3 полосообразного волокна 2, образуя срез 4 в форме листа;
C) опорную часть указанного среза 4 удаляют, при этом остаточная часть среза 4 обладает указанными характеристиками защиты от подделывания и указанная часть среза 4 представляет собой защитное волокно;
D) часть среза 4 добавляют в бумагу для изготовления защищенной от подделывания бумаги;
кроме этого, по меньшей мере одна из поверхностей разреза указанной части среза 4 параллельна поверхности указанной защищенной от подделывания бумаги.
Для дополнительного преимущества, в вариантах осуществления 10 - 13 упомянутых выше, указанное полосообразное волокно 2 подготавливают посредством способа прядения с помощью водяного охлаждения.